(57)【要約】【課題】  重量エネルギー密度が高く、かつ充放電特性に優れると共に、充電時にリチウムデンドライトが形成されにくく安全性の高い非水二次電池を提供する。【解決手段】  電池容器内に、電極体と非水電解液を有する非水二次電池において、前記電極体を、正極活物質層を有する正極と、負極活物質層を有する負極と、前記正極および前記負極の間に挿入された、無機絶縁体を８０質量％以上の割合で含有する多孔性の絶縁層とで構成し、前記絶縁層の空孔率を５０％以下とし、前記非水電解液の質量を、前記正極活物質層、前記負極活物質層および前記絶縁層の質量の合計と、前記非水電解液の質量との総和に対し、２％以上６０％以下とする。【選択図】  なし【特許請求の範囲】
【請求項１】
電池容器内に、電極体と非水電解液を有する非水二次電池であって、
前記電極体は、正極活物質層を有する正極と、負極活物質層を有する負極と、前記正極および前記負極の間に介在させてなる多孔性の絶縁層とを有し、
前記絶縁層は、無機絶縁体を８０質量％以上の割合で含有し、かつ空孔率が５０％以下であり、
前記電池容器内の前記非水電解液の質量が、前記電極体の正極活物質層、負極活物質層および絶縁層の質量の合計と、前記非水電解液の質量との総和に対し、２％以上６０％以下であることを特徴とする非水二次電池。
【請求項２】
電池容器内に、直列に導電接続された複数の電極体と非水電解液を有する非水二次電池であって、
前記電極体は、正極活物質層を有する正極と、負極活物質層を有する負極と、前記正極および前記負極の間に介在させてなる多孔性の絶縁層とを有し、
前記絶縁層は、無機絶縁体を８０質量％以上の割合で含有し、かつ空孔率が５０％以下であり、
前記電池容器内の前記非水電解液の質量が、それぞれの電極体の正極活物質層、負極活物質層および絶縁層の質量の合計と、前記非水電解液の質量との総和に対し、２％以上６０％以下であることを特徴とする非水二次電池。
【請求項３】
前記絶縁層の厚みが２０μｍ以下である請求項１または２に記載の非水二次電池。
【請求項４】
前記無機絶縁体が、無機粒子である請求項１〜３のいずれかに記載の非水二次電池。
【請求項５】
前記無機粒子が、酸化物粒子または固体電解質粒子である請求項４に記載の非水二次電池。
【請求項６】
前記無機粒子の平均粒子径が、２μｍ以下である請求項４または５に記載の非水二次電池。
【請求項７】
前記非水電解液が、難燃性溶媒を含有する請求項１〜６のいずれかに記載の非水二次電池。
【請求項８】
前記非水電解液が、難燃性溶媒と鎖状エステルとを含有する請求項７に記載の非水二次電池。
【請求項９】
前記非水電解液が、前記難燃性溶媒としてフッ素化エーテルを含有する請求項７または８に記載の非水二次電池。
【請求項１０】
全溶媒に占める前記フッ素化エーテルの割合が、質量比で３０％以上である請求項９に記載の非水二次電池。
【発明の詳細な説明】
【技術分野】
【０００１】
本発明は、無機絶縁体を主体とする多孔性の絶縁層をセパレータとして備えた非水二次電池に関するものである。
【背景技術】
【０００２】
近年、携帯電話、ノート型パーソナルコンピュータ等のポータブル電子機器の発達や、電気自動車の実用化等に伴い、小型・軽量で且つ高容量・高エネルギー密度の非水二次電池が必要とされるようになってきている。
【０００３】
現在、この要求に応え得る非水二次電池として、例えばリチウムイオン電池が知られており、正極活物質にコバルト酸リチウム（ＬｉｘＣｏＯ２）、ニッケル酸リチウム（ＬｉｘＮｉＯ２）、ニッケル−コバルト−マンガン酸リチウム（ＬｉｘＮｉｙ１Ｃｏｙ２Ｍｎｙ３Ｏ２：０．９＜ｘ＜１．１、０＜ｙ１，ｙ２，ｙ３＜１、ｙ１＋ｙ２＋ｙ３＝１で表されるＮＣＭ材料）等のリチウム含有複合酸化物あるいはこれらの複合体や混合物を用い、負極活物質に黒鉛等を用いて電池が構成されている。そして、非水二次電池の適用機器の更なる発達に伴って、非水二次電池の更なる高容量化・高エネルギー密度化が求められている。
【０００４】
非水二次電池の高容量化及び高エネルギー密度化を図る手法の一つとして、正極活物質を高電圧で充電して用いることが挙げられる。またＮＣＭ材料のＮｉ比率を高くして容量を増加させる方法も検討されている。一方、容量や電圧が上がるにつれて電池の安全性は低下する傾向にある。
【０００５】
従来、安全性を改善する方法としては、電解液添加剤や正極材料への添加元素、表面被覆、セパレータへの絶縁材料コートなどが検討されてきた。特に樹脂製セパレータへの絶縁材料被覆は、電池が短絡しにくくかつ短絡が生じた際の短絡部位の拡大を抑制する効果があり、最近需要が拡大している。例えば、特許文献１では、耐熱材料を含有するセパレータを用いたリチウムイオン電池において、電解液量を、正極、負極およびセパレータにおける空隙の合計体積の０．９倍以上１．６倍以下とすることにより、充放電を繰り返した際の容量減少を抑制し、サイクル特性に優れる電池を提供することが提案されている。
【０００６】
ところで、本発明者らの検討では、ＮＣＭ材料のＮｉ比率を増加させるなどにより高エネルギー密度化された電池を用いる場合、セパレータ絶縁層の厚みが薄くなるとその効果が生じ難くなり、樹脂層の溶融の際に絶縁層の効果が発現しなくなる傾向であることがわかった。従って、より高温でも安全性に寄与できる絶縁層を形成する必要がある。
【０００７】
一方、固体電解質を用いた電池も安全性が高いと考えられている。固体電解質自体も耐熱性に優れた材料であり、前記の絶縁層と同等以上の効果を発現できると期待されている。しかし、電池の作動に難があり、活物質と固体電解質の界面形成が課題になっている。そのため、特許文献２〜４などにおいて、電解液を界面に介在させることで、良好な界面を形成し、絶縁層の効果を発揮しつつ、作動特性を改善することも提案されており、特許文献２では、固体電解質層を、層状の緻密部と電解液を保持する多孔質部とからなる構造とすることにより、充放電時のデンドライトによる短絡を防止できることも記載されている。
【先行技術文献】
【特許文献】
【０００８】
【特許文献１】特開２０１０−１１３８０４号公報
【特許文献２】特開２０１３−２３２２８４号公報
【特許文献３】特開２０１７−１１１８９０号公報
【特許文献４】特開２００８−２４３７３６号公報
【発明の概要】
【発明が解決しようとする課題】
【０００９】
しかし、本発明者の検討によれば、無機絶縁体を主体とする多孔性の絶縁層をセパレータとする非水二次電池では、重量エネルギー密度を高めたり、安全性を高めるために電解液量を制限しようとすると、充電時にリチウムのデンドライトが形成されやすくなり、却って安全性が損なわれやすくなることが明らかとなった。
【００１０】
本発明は上記問題を解決しようとするものであり、重量エネルギー密度が高く、かつ充放電特性に優れると共に、充電時にリチウムデンドライトが形成されにくく安全性の高い非水二次電池を提供するものである。
【課題を解決するための手段】
【００１１】
本発明の非水二次電池は、電池容器内に、電極体と非水電解液を有し、前記電極体は、正極活物質層を有する正極と、負極活物質層を有する負極と、前記正極および前記負極の間に介在させてなる多孔性の絶縁層とを有し、前記絶縁層は、無機絶縁体を８０質量％以上の割合で含有し、かつ空孔率が５０％以下であり、前記電池容器内の前記非水電解液の質量が、前記電極体の正極活物質層、負極活物質層および絶縁層の質量の合計と、前記非水電解液の質量との総和に対し、２％以上６０％以下であることを特徴とする。
【００１２】
また、本発明の非水二次電池の別の実施形態は、電池容器内に、直列に導電接続された複数の電極体と非水電解液を有し、前記電極体は、正極活物質層を有する正極と、負極活物質層を有する負極と、前記正極および前記負極の間に介在させてなる多孔性の絶縁層とを有し、前記絶縁層は、無機絶縁体を８０質量％以上の割合で含有し、かつ空孔率が５０％以下であり、前記電池容器内の前記非水電解液の質量が、それぞれの電極体の正極活物質層、負極活物質層および絶縁層の質量の合計と、前記非水電解液の質量との総和に対し、２％以上６０％以下であることを特徴とする。
【発明の効果】
【００１３】
本発明によれば、重量エネルギー密度が高く、かつ充放電特性に優れると共に、充電時にリチウムデンドライトが形成されにくく安全性の高い非水二次電池を提供することができる。
【発明を実施するための形態】
【００１４】
本発明の非水二次電池では、耐熱性を向上させるために、正極活物質層を有する正極と、負極活物質層を有する負極との間に、無機絶縁体を８０質量％以上の割合で含有する多孔性の絶縁層を介在させている。
【００１５】
前記絶縁層は、従来の樹脂製の多孔質フィルムに代わり、あるいは樹脂製の多孔質フィルムと共にセパレータとして機能するものであり、独立膜であってもよく、また、正極活物質層、負極活物質層および樹脂製の多孔質フィルムのいずれかの表面、あるいは全ての表面に塗布などにより形成するのであってもよい。
【００１６】
なお、電池の重量エネルギー密度を高めるためには、活物質に高容量のものを用いる以外に、非水電解液のように活物質以外の成分の割合を減らすことが考えられるが、本発明者の検討によれば、前記多孔性の絶縁層をセパレータとする場合、電解液量が少なくなるほど充電時にリチウムデンドライトが形成されやすくなり、短絡しやすくなることがわかった。
【００１７】
具体的には、電池容器内の非水電解液の質量が、正極活物質層、負極活物質層および絶縁層の質量の合計と、前記非水電解液の質量との総和に対し６０％以下となった場合に、リチウムデンドライト形成による短絡を生じやすくなることが判明した。
【００１８】
これに対し、前記絶縁層の空孔率を５０％以下とした場合には、リチウムデンドライトの形成が抑制され、安全性を高めることが可能となる。絶縁層の空孔率は、４５％以下が好ましく、４０％以下がより好ましい。一方、絶縁層の空孔率が低くなりすぎると、イオン伝導性が低下して内部抵抗が高くなり、充放電特性が低下しやすくなるため、良好な充放電特性を得るためには、絶縁層の空孔率は、５％以上とすることが好ましく、２０％以上とすることがより好ましい。
【００１９】
非水電解液の含有量については、重量エネルギー密度を高める観点からは、少ないほど好ましく、電池容器内の非水電解液の質量は、正極活物質層、負極活物質層および絶縁層の質量の合計と、前記非水電解液の質量との総和に対し、５０％以下であることが好ましく、４５％以下であることがより好ましく、４０％以下であることが最も好ましい。一方、非水電解液の含有量が少なくなりすぎると、イオン伝導性が低下して内部抵抗が高くなり、充放電特性が低下しやすくなるため、非水電解液の質量は、正極活物質層、負極活物質層および絶縁層の質量の合計と、前記非水電解液の質量との総和に対し、１０％以上であることが好ましく、２５％以上であることがより好ましく、３３％以上であることが最も好ましい。
【００２０】
絶縁層を形成する無機絶縁体は、絶縁性の酸化物、窒化物、難溶性のイオン結晶、共有結合性結晶、粘土、天然あるいは人工鉱物などを用いることができ、Ａｌ２Ｏ３（アルミナ）、ＳｉＯ２（シリカ）、ＴｉＯ２、ＢａＴｉＯ３、ＺｒＯ２、窒化アルミニウム、窒化ケイ素、フッ化カルシウム、フッ化バリウム、硫酸バリウム、シリコン、ダイヤモンド、タルク、モンモリロナイト、ベーマイト、ゼオライト、アパタイト、カオリン、ムライト、スピネル、オリビン、セリサイト、ベントナイトなどが例示される。これらの中でも、アルミナ、シリカおよびベーマイトよりなる群から選択される少なくとも１種が好ましく用いられる。
【００２１】
また、無機絶縁体は、固体電解質であってもよく、例えば、酸化物系の固体電解質や硫化物系の固体電解質を用いることができる。
【００２２】
酸化物系固体電解質としては、例えばガーネット型構造を有する固体電解質を挙げることができ、ＬｉａＬａｂＺｒｃＭＡｄＯｅ（ここで、ＭＡは、Ｓｃ、Ｔｉ、Ｖ、Ｙ、Ｎｂ、Ｈｆ、Ｔａ、Ａｌ、Ｓｉ、ＧａおよびＧｅからなる群より選ばれる少なくとも一種の元素であり、５≦ａ≦８、２≦ｂ≦４、０＜ｃ≦２、０≦ｄ＜１、１１＜ｅ＜１３である。）などの化合物が具体的に例示される。
【００２３】
硫化物系固体電解質としては、Ｌｉと、ＭＢ（ここで、ＭＢは、Ｐ、Ｓｉ、Ｇｅ、ＡｌおよびＢからなる群より選ばれる少なくとも一種の元素である）と、Ｓを含有する化合物を挙げることができ、Ｌｉ２Ｓ−Ｐ２Ｓ５系の材料、Ｌｉ２Ｓ−ＳｉＳ２系の材料、Ｌｉ２Ｓ−ＧｅＳ２系の材料、Ｌｉ２Ｓ−Ａｌ２Ｓ３系の材料、Ｌｉ２Ｓ−ＳｉＳ２−Ｌｉ３ＰＯ４系の材料、Ｌｉ２Ｓ−Ｐ２Ｓ５−ＧｅＳ２系の材料、Ｌｉ２Ｓ−Ｌｉ２Ｏ−Ｐ２Ｓ５−ＳｉＳ２系の材料、Ｌｉ２Ｓ−ＧｅＳ２−Ｐ２Ｓ５−ＳｉＳ２系の材料、Ｌｉ２Ｓ−ＳｎＳ２−Ｐ２Ｓ５−ＳｉＳ２系の材料などが具体的に例示される。
【００２４】
硫化物系固体電解質は、前記のイオン伝導体のほかに、ＬｉＸ（Ｘはハロゲン元素）を含有することが好ましく、化学安定性を高めるために、前記のイオン伝導体は、オルト組成のアニオン構造（ＰＳ４３−構造、ＳｉＳ４４−構造、ＧｅＳ４４−構造、ＡｌＳ３３−構造、ＢＳ３３−構造）をアニオンの主成分として有することが好ましい。オルト組成のアニオン構造の割合は、固体電解質中で５０ｍｏｌ％以上であることが好ましく、７０ｍｏｌ％以上であることがより好ましく、９０ｍｏｌ％以上であることが特に好ましい。
【００２５】
ＬｉＸとしては、ＬｉＣｌおよびＬｉＦが好ましく、特に、イオン伝導体の構造中にＬｉＣｌが取り込まれた状態で存在することが好ましい。言い換えると、硫化物系固体電解質は、単純な混合物ではなく、物理的に分離不可能な状態でハロゲン化リチウムを含有することが好ましい。
【００２６】
なお、硫化物系固体電解質は、結晶性材料であってもよく、非晶質材料であってもよい。また、ガラスであってもよく、結晶化ガラス（ガラスセラミックス）であってもよい。２５℃における硫化物系固体電解質のＬｉイオ ン伝導度は、１×１０−４Ｓ／ｃｍ以上であることが好ましく、１×１０−３Ｓ／ｃｍ以上であることがより好ましい。
【００２７】
無機絶縁体は、これらを１種単独で用いてもよく、２種以上を併用してもよい。
【００２８】
無機絶縁体の形状は、シート状物であってもよく、また、粒子状物であってもよい。粒子状物（無機粒子）の場合、絶縁層の形成に用いる粒子の平均粒子径は、リチウムデンドライトの形成による短絡を防ぐため、２μｍ以下とすることが望ましく、１．５μｍ以下とすることがより望ましく、１μｍ以下とすることが最も望ましい。一方、平均粒子径が小さくなりすぎると、かさ高くなり、絶縁層の強度の低下や均質性の低下などを生じやすくなるため、平均粒子径は、０．０１μｍ以上であることが好ましく、０．１μｍ以上であることがより好ましく、０．２μｍ以上であることが最も好ましい。
【００２９】
また、絶縁層をより緻密なものとするためには、異なる粒度の無機粒子を組み合わせて用いることが好ましい。これにより、絶縁層の強度向上が期待できる。例えば、２種の粒度の無機粒子を組み合わせて用いる場合、粒度が大きい方の粒子の平均粒子径をＤＬ、粒度が小さい方の粒子の平均粒子径をＤＳとすると、ＤＬ／ＤＳが１．２以上であることが好ましく、１．５以上であることがより好ましく、２以上であることが最も好ましく、一方、５以下であることが好ましく、３以下であることがより好ましい。
【００３０】
なお、平均粒子径は、例えば、レーザー散乱粒度分布計（例えば、ＨＯＲＩＢＡ社製「ＬＡ−９２０」）を用い、無機粒子を溶解したり、無機粒子が膨潤したりしない媒体に、無機粒子を分散させて測定した数平均粒子径として規定することができる。
【００３１】
前記多孔性の絶縁層は、前記無機粒子を含む絶縁層形成用スラリーを塗布し、乾燥することにより形成することができる。また、前記無機粒子同士を焼結させるなどにより一体化させて無機絶縁体のシート状物とすることもできる。
絶縁層形成用スラリーには増粘剤を使用してもよい。増粘剤を使用することにより、絶縁層形成用スラリーの粘度を好適な範囲に調整し、無機粒子の分散を均一化し、優れた分散状態を安定して維持できるようになる。
【００３２】
増粘剤としては、絶縁層形成用スラリー中において、無機粒子を凝集させるなどの副作用がなく、スラリーを必要な粘度に調整できるものであればよいが、少量の添加で高い増粘作用を有するものが好ましい。また、増粘剤は、スラリーに使用する分散媒に対して良好に溶解または分散し得るものであることが好ましい。増粘剤の未溶解分や凝集物がスラリー中に多数存在すると、無機粒子の分散が不均一になり、スラリーを基材などに塗布し、乾燥することにより形成される絶縁層において、無機粒子の分布が不均一となる。そのため、絶縁層の耐熱性が低下し、ひいては、非水二次電池の信頼性や耐熱性を低下させるおそれを生じる。
【００３３】
増粘剤の具体例としては、ポリエチレングリコール、ポリアクリル酸、ポリビニルアルコール、ビニルメチルエーテル−無水マレイン酸共重合体などの合成高分子；カルボキシメチルセルロース、ヒドロキシエチルセルロース、ヒドロキシプロピルセルロースなどのセルロース誘導体；キサンタンガム、ウェランガム、ジェランガム、グアーガム、カラギーナンなどの天然多糖類などが挙げられる。これらは１種単独で用いてもよく、２種以上を併用してもよい。
【００３４】
絶縁層形成用スラリーにおける増粘剤の含有量は、スラリー中の固形分（分散媒を除く構成成分。以下、同じ。）の全体積中、１０体積％以下であることが好ましく、５体積％以下であることがより好ましく、１体積％以下であることが更に好ましい。また、絶縁層形成用スラリーにおける増粘剤の含有量は、スラリー中の固形分の全体積中、０．１体積％以上であることが好ましい。
【００３５】
また、絶縁層形成用スラリーには、分散剤を使用することが好ましい。分散剤の使用によって、例えば、分散剤が無機粒子の表面に付着することで、絶縁層形成用スラリー中での無機粒子の分散性がより向上し、これら無機粒子同士の凝集を防止することができ、無機粒子の良好な分散状態をより安定して維持することができるようになる。
【００３６】
前記分散剤の具体例としては、アニオン系、カチオン系、ノニオン系の各種界面活性剤；ポリカルボン酸、ポリアクリル酸、ポリメタクリル酸、アミノ酸（アスパラギン酸など）、ポリカルボン酸塩、ポリアクリル酸塩、ポリメタクリル酸塩などの高分子系分散剤；などを用いることができる。分散剤には、上記例示のものを１種単独で用いてもよく、２種以上を併用してもよい。
【００３７】
これらの分散剤の中でも、微粒子を分散させる作用が強いことから、イオン解離性の酸基（カルボキシル基、スルホン酸基、アミノ酸基、マレイン酸基など）またはイオン解離性の酸塩基（カルボン酸塩基、スルホン酸塩基、マレイン酸塩基など）を複数含有するものが好ましく、アスパラギン酸、ポリカルボン酸塩、ポリアクリル酸塩、ポリメタクリル酸塩がより好ましい。また、前記の高分子系分散剤が塩の場合（酸塩基を有する場合）、アンモニウム塩であることが好ましい。
【００３８】
絶縁層形成用スラリーにおける分散剤の含有量は、絶縁性微粒子１００質量部に対して、０．１量部以上であることが好ましく、０．３質量部以上であることがより好ましい。ただし、分散剤の量を多くしすぎると、絶縁層における他の成分の比率が低下して、それらによる効果が小さくなる虞がある。よって、絶縁層形成用スラリーにおける分散剤の含有量は、絶縁性微粒子１００質量部に対して、５質量部以下であることが好ましく、１質量部以下であることがより好ましい。
【００３９】
絶縁層形成用スラリーには、形成される絶縁層において、無機粒子同士や、無機粒子と後述するその他の成分とを接着したり、絶縁層と基材とを接着したりする目的で、バインダを含有させることができる。バインダの種類は、非水二次電池内部で電気化学的に安定であり、非水二次電池の電解液に対して安定であるものであれば、特に制限はない。また、前記の増粘剤のうち、バインダとしての機能も有するものについては、増粘剤とバインダとを兼用させることもできる。
【００４０】
バインダの具体例としては、例えば、エチレン−酢酸ビニル共重合体（ＥＶＡ、酢酸ビニル由来の構造単位が２０〜３５モル％のもの）；エチレン−エチルアクリレート共重合体、エチレン−エチルメタクリレート共重合体などの（メタ）アクリル酸共重合体；フッ素系ゴム；スチレン−ブタジエンゴム（ＳＢＲ）；ポリビニルアルコール（ＰＶＡ）；ポリビニルブチラール（ＰＶＢ）；ポリビニルピロリドン（ＰＶＰ）；ポリＮ−ビニルアセトアミド；架橋アクリル樹脂；ポリウレタン；エポキシ樹脂；などが用いられる。これらのバインダは、１種単独で使用してもよく、２種以上を併用してもよい。
【００４１】
これらの中でも、自己架橋性を有する（メタ）アクリル酸共重合体がより好ましく、自己架橋性を有し、かつガラス転移温度（Ｔｇ）が−２０℃以下の（メタ）アクリル酸共重合体が更に好ましい。  
【００４２】
絶縁層形成用スラリーの分散媒としては、水を主成分とするものや有機溶媒（トルエンなどの芳香族炭化水素；テトラヒドロフランなどのフラン類；メチルエチルケトン、メチルイソブチルケトンなどのケトン類；など）が挙げられるが、水を主成分とするものが好ましい。
【００４３】
前記多孔性の絶縁層は、正極活物質層を有する正極と、負極活物質層を有する負極との間に介在させることにより、正極、絶縁層および負極の積層体からなる電極体が形成される。正極活物質層および負極活物質層は、それぞれ、正極活物質および負極活物質と、バインダや導電助剤などから構成され、例えば、金属箔などの集電体上に形成することができる。
【００４４】
正極活物質としては、例えば、ＬｉＣｏＯ２などのリチウムコバルト酸化物；ＬｉＭｎＯ２、Ｌｉ２ＭｎＯ３などのリチウムマンガン酸化物；ＬｉＮｉＯ２などのリチウムニッケル酸化物；ＬｉＭｎ２Ｏ４、Ｌｉ４／３Ｔｉ５／３Ｏ４などのスピネル構造のリチウム含有複合酸化物；ＬｉＦｅＰＯ４などのオリビン構造のリチウム含有複合酸化物；前記の酸化物を基本組成とし各種元素で置換した酸化物；などが挙げられ、これらのうちの１種のみを用いてもよく、２種以上を併用してもよい。
【００４５】
正極活物質層に係る導電助剤には、例えば、天然黒鉛（鱗片状黒鉛など）、人造黒鉛などのグラファイト類；アセチレンブラック、ケッチェンブラック、チャンネルブラック、ファーネスブラック、ランプブラック、サーマルブラックなどのカ−ボンブラック類；炭素繊維；などの炭素材料を用いることが好ましく、また、金属繊維などの導電性繊維類；フッ化カーボン；アルミニウムなどの金属粉末類；酸化亜鉛；チタン酸カリウムなどの導電性ウィスカー類；酸化チタンなどの導電性金属酸化物；ポリフェニレン誘導体などの有機導電性材料；などを用いることもできる。
【００４６】
正極活物質層に係るバインダとしては、例えば、ポリフッ化ビニリデン（ＰＶＤＦ）、ポリテトラフルオロエチレン（ＰＴＦＥ）、スチレンブタジエンゴム（ＳＢＲ）、カルボキシメチルセルロース（ＣＭＣ）、ポリビニルピロリドン（ＰＶＰ）などが挙げられる。
【００４７】
正極集電体には、アルミニウム製の箔、パンチングメタル、網、エキスパンドメタルなどを用い得るが、通常、アルミニウム箔が用いられる。正極集電体の厚みは、１０〜３０μｍであることが好ましい。
【００４８】
また、負極活物質としては、リチウムイオンをドープ・脱ドープできるものであればよく、例えば、黒鉛、熱分解炭素類、コークス類、ガラス状炭素、有機高分子化合物の焼成体、メソカーボンマイクロビーズ、炭素繊維、活性炭などの炭素質材料が挙げられる。また、リチウムまたはリチウム含有化合物なども負極活物質として使用することができる。前記のリチウム含有化合物としては、例えば、錫酸化物、ケイ素酸化物、ニッケル−ケイ素系合金、マグネシウム−ケイ素系合金、タングステン酸化物、リチウム鉄複合酸化物などの他、リチウム−アルミニウム、リチウム−鉛、リチウム−インジウム、リチウム−ガリウム、リチウム−インジウム−ガリウム、などのリチウム合金が挙げられる。これら例示の負極活物質の中には、製造時にはリチウムを含んでいないものもあるが、充電時にはリチウムを含んだ状態になる。
【００４９】
負極活物質層に係るバインダには、正極活物質層に係るバインダとして先に例示した各種のバインダと同じものを使用することができる。また、導電助剤についても同様である。
【００５０】
正極および負極は、例えば、活物質およびバインダ、更には必要に応じて導電助剤などを、ＮＭＰや水などの溶剤に分散あるいは溶解させてペースト状やスラリー状の組成物とし、これを集電体の片面または両面に塗布し、乾燥した後に、必要に応じてプレス処理を施す工程を経て製造することができる。
【００５１】
正極活物質層および負極活物質層の空隙率は、電解液を含浸させやすくして充放電特性を向上させるために、２２％以上とすることが望ましく、２５％以上とすることがより望ましく、２８％以上とすることが最も望ましい。一方、活物質層上に絶縁層を形成する場合には、絶縁層形成用スラリーが活物質層内部に浸入するのを防ぐために、活物質層の空隙率は、３５％以下とすることが望ましく、３２％以下とすることがより望ましく、２９％以下とすることが最も望ましい。
【００５２】
正極活物質層および負極活物質層の空隙率の調整は、例えば、プレス処理の条件を変えることにより行うことができる。正極活物質層または負極活物質層の表面に絶縁層を形成する場合には、プレス処理後の活物質層上に絶縁層形成用スラリーを塗布して形成することにより、充放電特性への影響が少なく、また、より薄くかつ強固な絶縁層を形成できるため好ましい。
【００５３】
本発明の非水二次電池は、電池容器内に、前記電極体と非水電解液を収容することにより作製される。
【００５４】
前記非水電解液は、有機溶媒に無機リチウム塩や有機リチウム塩等の電解質塩を溶解して構成される。
【００５５】
前記有機溶媒としては、例えば、難燃性溶媒である１，１，２，２−テトラフルオロエチル２，２，３，３−テトラフルオロプロピルエーテル（ＨＣＦ２ＣＦ２−Ｏ−ＣＨ２ＣＦ２ＣＦ２Ｈ：フッ素化率６７％）などのフッ素化エーテル、リン酸トリメチルなどの燐酸エステルが好ましく用いられる。より具体的には、フッ素化エーテル［Ｒｆ２−ＯＲ４（但し、Ｒｆ２はフッ素を含有するアルキル基であり、Ｒ４はフッ素を含有してもよい有機基である。］、リン酸エステル［リン酸トリメチル（ＴＭＰ）、リン酸トリス（トリフルオロエチル）（ＴＦＥＰ）：（ＣＦ３ＣＨ２Ｏ）３Ｐ＝Ｏ、リン酸トリフェニル（ＴＰＰ）：（Ｃ６Ｈ５Ｏ）３Ｐ＝Ｏ、エチルジエチルホスホノアセテート（ＥＤＰＡ）：（Ｃ２Ｈ５Ｏ）２（Ｐ＝Ｏ）−ＣＨ２（Ｃ＝Ｏ）ＯＣ２Ｈ５］や、前記各化合物の誘導体などを使用することが好ましい。
【００５６】
また、ジメチルカーボネート（ＤＭＣ）、ジエチルカーボネート（ＤＥＣ）、メチルエチルカーボネート（ＭＥＣ）、ジプロピルカーボネート（ＤPＣ）、１，２−ジメトキシエタン、テトラヒドロフラン、２−メチルテトラヒドロフラン、１，３−ジオキソラン、蟻酸メチル、酢酸メチル、プロピオン酸プロピル、ジニトリル(セバコニトリルなど)やこれらの誘導体を用いることもできる。
【００５７】
引火点が１００℃以上であるエチレンカーボネート（ＥＣ）、プロピレンカーボネート（ＰＣ）、ブチレンカーボネート（ＢＣ）、ビニレンカーボネート（ＶＣ）、γ−ブチロラクトンなどを用いることもできる。
【００５８】
そのほか、１，３−プロパンサルトン、ジメチルスルフォキシド、ホルムアミド、ジメチルホルムアミド、アセトニトリル、ニトロメタン、スルホラン、３−メチル−２−オキサゾリジノン、プロピレンカーボネート誘導体などの非プロトン性有機溶媒を用いることもできる。
【００５９】
前述した溶媒を、１種単独で用いてもよいし、２種以上を併用してもよく、難燃性であるフッ素化エーテル、リン酸トリメチルなどの燐酸エステルや環状エステルを用いるのが望ましい。特にフッ素化エーテルを用いるのが望ましい。フッ素化エーテルとしては、フッ素化率５０％以上の溶媒を用いると難燃性が高まるのでさらに望ましい。一方で、電解液へのリチウム塩の溶解性の観点からフッ素化率９０％未満が望ましく、８０％未満がより望ましい。フッ素化エーテルを用いる場合には、鎖状のエステルを共に用いることが望ましい。具体的には、ジメチルカーボネート（ＤＭＣ）、ジエチルカーボネート（ＤＥＣ）、メチルエチルカーボネート（ＭＥＣ）、ジプロピルカーボネート（ＤPＣ）、プロピオン酸プロピル、プロピオン酸エチル、セバコニトリル、ピメロニトリル、グルタロニトリルが例示される。
【００６０】
フッ素化エーテルと上記の鎖状エステルの組み合わせがより望ましい。全溶媒に占めるフッ素化エーテルの割合は、副反応を減らすために、質量比で３０％以上が望ましく、５０％以上がより望ましく、６０％以上が最も望ましい。一方、充放電特性を低下させないためには、９０％以下であることが望ましい。
【００６１】
上記無機リチウム塩としては、ＬｉＣｌＯ４、ＬｉＢＦ４、ＬｉＰＦ６、ＬｉＣＦ３ＳＯ３、ＬｉＣＦ３ＣＯ２、ＬｉＡｓＦ６、ＬｉＳｂＦ６、ＬｉＢ１０Ｃｌ１０、低級脂肪族カルボン酸Ｌｉ、ＬｉＡｌＣｌ４、ＬｉＣｌ、ＬｉＢｒ、ＬｉＩ、クロロボランＬｉ、四フェニルホウ酸Ｌｉ等が挙げられ、これらを１種単独で用いてもよいし、２種以上を併用してもよい。
【００６２】
上記有機リチウム塩としては、ＬｉＣＦ３ＳＯ３、ＬｉＣＦ３ＣＯ２、Ｌｉ２Ｃ２Ｆ４（ＳＯ３）２、ＬｉＮ（ＣＦ３ＳＯ２）２、ＬｉＣ（ＣＦ３ＳＯ２）３、ＬｉＣｎ１Ｆ２ｎ１＋１ＳＯ３（２≦ｎ１≦７）、ＬｉＮ（Ｒｆ１ＯＳＯ２）２［但し、Ｒｆ１はフルオロアルキル基である。］、ＬｉＮ（ＦＳＯ２）２等が挙げられ、これらを１種単独で用いてもよいし、２種以上を併用してもよい。
【００６３】
これらのリチウム塩の中では、特にＬｉＮ（ＦＳＯ２）２を用いることが望ましい。難燃性溶媒との組み合わせにおいて溶解度が高く、電池特性をより改善できるからである。
【００６４】
上記電解質塩の濃度は、非水電解液中、例えば、０．２〜３．０ｍｏｌ／ｄｍ３であることが好ましく、０．５〜１．５ｍｏｌ／ｄｍ３であることがより好ましく、０．９〜１．３ｍｏｌ／ｄｍ３であることが更に好ましい。
【００６５】
また、上記非水電解液には、充放電サイクル特性の改善、高温貯蔵特性や過充電防止等の安全性を向上させる目的で、次に示す添加剤を適宜含有させることができる。添加剤としては、例えば、無水酸、スルホン酸エステル、ジニトリル、１，３−プロパンサルトン、ジフェニルジスルフィド、シクロヘキシルベンゼン、ビニレンカーボネート（ＶＣ）、ビフェニル、フルオロベンゼン、ｔ−ブチルベンゼン、環状フッ素化カーボネート［トリフロオロプロピレンカーボネート（ＴＦＰＣ）、フルオロエチレンカーボネート（ＦＥＣ）等］、又は、鎖状フッ素化カーボネート［トリフルオロジメチルカーボネート（ＴＦＤＭＣ）、トリフルオロジエチルカーボネート（ＴＦＤＥＣ）、トリフルオロエチルメチルカーボネート（ＴＦＥＭＣ）等］、が挙げられる。
【００６６】
高電圧下での充放電サイクル特性の向上に効果が高い添加剤は、分子内にニトリル基を２つ以上有する化合物である。上記分子内にニトリル基を２つ以上有する化合物としては、例えば、スクシノニトリル、グルタロニトリル、アジポニトリル、１，５−ジシアノペンタン、１，６−ジシアノヘキサン、１，７−ジシアノヘプタン、１，８−ジシアノオクタン、１，９−ジシアノノナン、１，１０−ジシアノデカン、１，１２−ジシアノドデカン、テトラメチルスクシノニトリル、２−メチルグルタロニトリル、４−ジシアノペンタン、２，６−ジシアノヘプタン、２，７−ジシアノオクタン、２，８−ジシアノノナン、１，６−ジシアノデカン、１，２−ジシアノベンゼン等のジニトリル等が挙げられる。また、これらのジニトリル等は、その一部がフッ素化されていてもよい。
【００６７】
上記非水電解液における上記分子内にニトリル基を２つ以上有する化合物の濃度は、０．１質量％以上が望ましく、２質量％以上がより望ましく、１０質量％以上が最も望ましく、また、５０質量％以下が望ましく、３０質量％以下がより望ましく、２０質量％以下が最も望ましい。
【００６８】
充電時の電池の温度は、特に限定されるものではないが、室温より高温で作動させることが望ましい、２５℃以上が望ましく、３０℃以上がより望ましく、４５℃以上が最も望ましい。これは、高温になるほど、電解液量が少なくなっても短絡しにくくなり、さらに電解液のイオン伝導度が上昇して電池の充放電特性が向上するからである。ただし、電解液の蒸発を防ぐために、充電時の電池の温度は、２００℃以下とすることが望ましく、１７０℃以下がより望ましく、１５０℃以下が最も望ましい。
【００６９】
電池の充電電圧は、４．２Ｖ以上であることが望ましく、４．３５Ｖ以上がより望ましい。充電電圧が高くなると、充電深度が浅い状態でもリチウムデンドライトの形成による電池の短絡が生じやすくなるが、電解液の溶媒として、フッ素化エーテルと鎖状エステルとの混合溶媒を用いることにより、４．４５Ｖ以上のより高い充電電圧においても、リチウムデンドライト形成による短絡を防ぐことが可能となる。
【００７０】
本発明では、前記電極体を単独で用いて電池を構成する以外に、複数の前記電極体を直列に導電接続して電池容器内に収容し、電圧をｎ倍化した電池を構成することも可能である。すなわち、電池容器内に、直列に導電接続された複数の電極体と非水電解液を有する非水二次電池において、電池容器内の非水電解液の質量の合計が、それぞれの電極体の正極活物質層、負極活物質層および絶縁層の質量の合計に対し、２％以上６０％以下となるよう調整することにより、前記電極体を単独で用いた電池と同様に、重量エネルギー密度が高く、かつ充放電特性に優れると共に、充電時にリチウムデンドライトが形成されにくく安全性の高い非水二次電池であって、直列に接続された電極体の数に応じて作動電圧が高められた非水二次電池を構成することも可能である。
【００７１】
本発明の非水二次電池の形態としては、スチール缶やアルミニウム缶などを電池容器（外装体）として使用した筒形（角筒形や円筒形など）やコイン形などが挙げられる。また、金属を蒸着したラミネートフィルムを電池容器としたソフトパッケージ電池とすることもできる。
【００７２】
なお、角筒形やコイン形などの形状を有する電池、あるいはラミネートフィルムを電池容器とした扁平形状の電池の場合には、電池の充放電特性を高めるために、電池を厚み方向に加圧した状態で充放電を行ってもよい。電池容器に加える圧力は、０．００１ｋｇｆ／ｃｍ２以上が望ましく、０．０１ｋｇｆ／ｃｍ２以上がより望ましい。一方、圧力が高すぎると特性が低下しやすくなるので、電池容器に加える圧力は、１００００ｋｇｆ／ｃｍ２以下が望ましい。
【実施例】
【００７３】
以下、実施例に基づいて本発明を詳細に述べる。ただし、下記実施例は、本発明を制限するものではない。
【００７４】
実施例１
〔正極の作製〕
先ず、正極活物質であるＬｉＮｉ０．５Ｃｏ０．２Ｍｎ０．３Ｏ２（以下“ＮＣＭ５２３”）：１００質量部と、導電助剤であるアセチレンブラック：３.２質量部と、バインダであるＰＶＤＦ：３.２質量部（ＮＭＰ溶液として固形分量を供給）とを、溶媒であるＮＭＰに均一になるように混合してペースト状の正極合剤組成物を調製した。次に、得られた組成物を、厚みが２０μｍのアルミニウム箔からなる集電体の片面に、塗布量が組成物の固形分量として１９．５ｍｇ／ｃｍ２となるように塗布して乾燥させた後、プレス処理を行って、全厚が６０μｍになるように正極活物質層の厚みを調整し、タブ溶接部を残して長さ３０ｍｍ、幅３０ｍｍになるように切断して正極を作製した。更に、この正極のタブ溶接部の活物質を取り除き、そのタブ溶接部にタブを溶接してリード部を形成した。
【００７５】
〔絶縁層形成用スラリーの作製〕
イオン交換水：１５４ｍｌとアスパラギン酸：１０ｇを 加え攪拌した後。平均粒子径：０．５μｍのアルミナ（Ａｌ２Ｏ３）：３８５ｇを加え、さらに１０時間攪拌して分散液を作製した。これを冷却しながらビーズミル処理して微粉砕スラリーを作製した。目開き５μｍのメッシュを用いて、スラリー中の粗大粒子を取り除いた後、イオン交換水を加え、水：４８質量％、アスパラギン酸：１質量％、アルミナ：５１質量％を含む分散液を作製した。前記スラリー：１００重量部にエチレン・酢酸ビニル共重合エマルジョンを３質量部加え、６時間攪拌して絶縁層形成用スラリーを得た。
【００７６】
〔正極への絶縁層の形成〕
プレス処理された正極の活物質層上に、前記絶縁層形成用スラリーを塗布し１２０℃で１０分間乾燥させた。乾燥後の塗膜をロールプレスすることにより、正極活物質層上に、アルミナの含有割合：９８質量％、厚み：１０μｍで、空孔率：４５％の絶縁層を形成した。
【００７７】
〔負極の作製〕
負極活物質である黒鉛１００質量部と、導電助剤であるＶＧＣＦ（気相法炭素繊維）：２重量部、バインダであるＣＭＣ：１質量部（１質量％の水溶液として固形分量を供給）とＳＢＲ：１質量部とを、溶媒であるイオン交換水に混合して、ペースト状の負極合剤組成物を調製した。次に、得られた組成物を、厚み１６．５μｍの銅箔の片面に、塗布量が組成物の固形分量として１１．４ｍｇ／ｃｍ２となるように塗布して乾燥させた後、プレス処理を行って、全厚が８８μｍになるように負極活物質層の厚みを調整し、タブ溶接部を残して長さ３２ｍｍ、幅３２ｍｍになるように切断して負極を作製した。更に、この負極のタブ溶接部にタブを溶接してリード部を形成した。
【００７８】
〔非水電解液の調製〕
メチルエチルカーボネート（ＭＥＣ）と１，１，２，２−テトラフルオロエチル２，２，３，３−テトラフルオロプロピルエーテル（ＨＦＥ）との質量比１：３の混合溶媒１００ｇに、０．１ｍｏｌのＬｉＮ（ＦＳＯ２）２を溶解して非水電解液を調製した。
【００７９】
〔電池の組み立て〕
上記正極と上記負極とを、絶縁層を間に介在させて重ね、正極／絶縁層／負極の３層構成の電極体を作製した。得られた電極体をアルミニウムラミネートフィルムからなる外装体内に収納し、上記非水電解液を正極の絶縁層上に０．１ｍｌ注入し、減圧することにより電解液を含侵させた後、常圧で封止を行って非水二次電池を作製した。この電池における非水電解液の質量は、正極活物質層、負極活物質層および絶縁層の質量の合計と、非水電解液の質量との総和に対し３４％であった。
【００８０】
作成した電池の側面に、３．５ｃｍ角のシリコンゴムを介してガラス板を配置し、１５０ｇの加重をかけ加圧しながら、２５℃の温度環境下で、２．５ｍＡ（１／１０Ｃ相当のレート）の定電流で４．２Ｖまで充電し、さらに４．２Ｖの定電圧で充電を行う定電流−定電圧充電と、２．５ｍＡの定電流で３Ｖまで放電させる定電流放電を行い、そのときの放電容量を測定して充放電特性を評価した。なお、前記充放電において、外装体の側面に印加した圧力は０．０１５ｋｇｆ／ｃｍ２であった。
【００８１】
実施例２
電池の充放電を４５℃の温度環境下で実施した以外は、実施例１と同様にして充放電特性の評価を行った。
【００８２】
実施例３
外装体の側面に印加する圧力を０．００６ｋｇｆ／ｃｍ２とした以外は、実施例１と同様にして充放電特性の評価を行った。
【００８３】
実施例４
正極活物質層上に形成する絶縁層の厚みを２０μｍとし、空孔率を４９％とした以外は、実施例１と同様にして非水二次電池を作製し、実施例１と同様にして充放電特性の評価を行った。この電池の正極活物質層、負極活物質層および絶縁層の質量の合計と、非水電解液の質量との総和に対する非水電解液の質量の割合は、３０％であった。
【００８４】
実施例５
非水電解液の液量を０．０８ｍｌとした以外は、実施例１と同様にして非水二次電池を作製し、実施例２と同様にして充放電特性の評価を行った。この電池における、正極活物質層、負極活物質層および絶縁層の質量の合計と、非水電解液の質量との総和に対する非水電解液の質量の割合は、３０％であった。
【００８５】
実施例６
正極／絶縁層／負極の３層構成の電極体を２組作製し、一方の電極体の負極と他方の電極体の正極とを重ね合わせ、正極１／絶縁層１／負極１／正極２／絶縁層２／負極２の積層順となるよう２組の電極体を直列に導電接続し、正極１と負極２にそれぞれタブを溶接してリード部を形成することにより、２組の電極体の積層体を作製した。
【００８６】
前記２組の電極体の積層体をアルミニウムラミネートフィルムからなる外装体内に収納し、それぞれの電極体の絶縁層と対向電極の間に、非水電解液を０．１ｍｌずつ注入した以外は、実施例１と同様にして非水二次電池を作製した。この電池における、それぞれの電極体の正極活物質層、負極活物質層および絶縁層の質量の合計と、前記非水電解液の質量との総和に対する非水電解液の質量の割合は、３４％であった。
【００８７】
作製した非水二次電池に対し、２．５ｍＡの定電流で８．４Ｖまで充電し、さらに８．４Ｖの定電圧で充電を行う定電流−定電圧充電と、２．５ｍＡの定電流で６Ｖまで放電させる定電流放電を行い、そのときの放電容量を測定して充放電特性を評価した。なお、前記充放電において、外装体の側面に印加した圧力は０．０１５ｋｇｆ／ｃｍ２であった。
【００８８】
比較例１
平均粒子径が０．５μｍのアルミナを用いることにより、正極活物質層上に厚み：１２．５μｍで、空孔率：５５％の絶縁層を形成した以外は、実施例１と同様にして非水二次電池を作製し、実施例１と同様にして充放電特性の評価を行った。この電池における、正極活物質層、負極活物質層および絶縁層の質量の合計と、非水電解液の質量との総和に対する非水電解液の質量の割合は、３４％であった。
【００８９】
比較例２
非水電解液の液量を０．５ｍｌとした以外は、実施例１と同様にして非水二次電池を作製し、実施例１と同様にして充放電特性の評価を行った。この電池における、正極活物質層、負極活物質層および絶縁層の質量の合計と、非水電解液の質量との総和に対する非水電解液の質量の割合は、７３％であった。
【００９０】
比較例３
非水電解液の液量を０．００２ｍｌとした以外は、実施例１と同様にして非水二次電池を作製し、実施例１と同様にして充放電特性の評価を行った。この電池における、正極活物質層、負極活物質層および絶縁層の質量の合計と、非水電解液の質量との総和に対する非水電解液の質量の割合は、１％であった。
【００９１】
比較例４
非水電解液の調製に、エチレンカーボネート（ＥＣ）とメチルエチルカーボネート（ＭＥＣ）との質量比１：３の混合溶媒を用いた以外は、比較例２と同様にして非水二次電池を作製し、実施例１と同様にして充放電特性の評価を行った。
【００９２】
参考例１
外装体の側面を加圧せずに充放電を行った以外は、比較例１と同様にして充放電特性の評価を行った。
【００９３】
それぞれの電池の構成を表１に、充放電特性の評価結果を表２に示す。なお、各電池の重量エネルギー密度は、外装体内に収容した電極体の正極合剤層および絶縁層と、負極合剤層のうち前記正極合剤層と対向する部分の質量の合計と、非水電解液の質量との総和、および、測定された電池の放電容量を基に、各電池の個々の電極体の作動電圧（平均放電電圧）を３．７Ｖとして計算により求めた値である。
【００９４】
【表１】
2019200868.tif 000002
【００９５】
【表２】
2019200868.tif 000003
【００９６】
無機絶縁体を８０質量％以上の割合で含有し、かつ空孔率が５０％以下である絶縁層をセパレータとし、電池容器内の非水電解液の質量の割合を、正極活物質層、負極活物質層および絶縁層の質量の合計と、非水電解液の質量との総和に対し、２％以上６０％以下の範囲とした本発明の非水二次電池では、重量エネルギー密度が高く、かつ充放電特性に優れると共に、充電時のリチウムデンドライトの形成が抑制され、安全性の高い電池とすることができた。
【００９７】
一方、絶縁層の空孔率が５０％より大きい比較例１の電池では、充電時のリチウムデンドライトの形成による短絡のため、放電容量が低くなっていた。また、非水電解液の量が多すぎる比較例２の電池では、充電時のリチウムデンドライトの形成による短絡がなく、実施例１と同じ放電容量が得られたが、電解液の重量が大きいため、電池の重量エネルギー密度が低くなり、逆に非水電解液の量が少なすぎる比較例３の電池では、イオン伝導性が低下して内部抵抗が高くなり、放電できなくなった。
【００９８】
また、難燃性溶媒であるフッ素化エーテルを全溶媒中に質量比で３０％以上含有し、かつ鎖状エステル（ＭＥＣ）との混合溶媒により非水電解液を構成した比較例２の電池は、汎用の環状カーボネートと鎖状カーボネートとの混合溶媒により非水電解液を構成した比較例４の電池と同等の放電容量が得られ、難燃性溶媒を含有する前記の電解液構成とすることにより、充放電特性を低下させずに電解液の難燃化が可能となることがわかる。
【００９９】
さらに、外装体の側面を加圧せずに充放電を行った参考例１の電池よりも、外装体の側面に一定の圧力を印加した実施例１〜６の電池の方が放電容量が大幅に増加しており、本発明の非水二次電池では、充放電時に外装体の側面を加圧することが望ましいことがわかる。
【０１００】
また、実施例６の電池の評価結果より明らかなように、本発明の非水二次電池では、電解液量を少なくしていることから、電池容器の内部で複数の電極体を直列に導電接続しても、内部短絡を生じることなく充放電を行うことができる。